СПОСОБ СНИЖЕНИЯ КОЛИЧЕСТВА ПОЛЯРНЫХ ДОБАВОК, ТРЕБУЕМЫХ ДЛЯ ПРИМЕНЕНИЯ В ПОЛИОЛЕФИНАХ

1
2
2
x
1
1. Способ улучшения эффективности полярной добавки для применения с полиолефинами, включающий добавление к полиолефину перед формированием пленки эффективного количества по меньшей мере одного соединения со-добавки формулы R(OCHCH)OH, в которой R представляет собой алкил с 20 до 100 атомов углерода с прямой или разветвленной цепью и х равен 2 до 100.
2. Способ по п.1, в котором полярная добавка представляет собой добавку, снижающую трение.
3. Способ по п.2, в котором добавляют две или несколько добавок, снижающих трение.
4. Способ по п.2, в котором добавка, снижающая трение, является жирным амидом.
5. Способ по п.4, в котором жирный амид выбирают из группы, состоящей из эрукамида, этилен-бис-олеамида, этилен-бис-стеарамида.
6. Способ по п.2, в котором добавку, снижающую трение, добавляют в количестве 1000 частей на миллион или менее.
7. Способ по п.1, в котором со-добавка обладает молекулярной массой в интервале от 400 г/моль до 2000 г/моль.
8. Способ по п.1, в котором соединение со-добавку добавляют в количестве от 200 частей на миллион до 1500 частей на миллион.
TM
TM
TM
9. Способ по п.1, в котором со-добавку выбирают из группы, состоящей из Irgasurf HL 560, Unithox 480 и Unithox 550.
10. Способ по п.1, дополнительно включающий добавление антиблокирующего агента.
11. Способ по п.10, в котором антиблокирующий агент представляет собой кремнезем.
12. Способ по п.11, в котором кремнезем добавляют в количестве менее чем приблизительно 3000 частей на миллион.
13. Способ по п.1, в котором содержание этиленоксида включает в себя от 20 до 80 массовых процентов со-добавки.
1
2
2
x
1
14. Композиция добавок, содержащая полярную добавку, снижающую трение, и соединение формулы R(OCHCH)OH к полиолефину до формирования пленки, в которой R представляет собой алкил с 20 до 60 атомов углерода с прямой или разветвленной цепью и х равен 2 до 100.
15. Слой пленки, характеризующийся комбинацией блеска более чем приблизительно 50 вместе с белесоватостью менее чем приблизительно 14% и динамическим коэффициентом трения пленка по пленке менее чем 0,3.
16. Слой пленки по п.15, в котором динамический коэффициент трения пленка по пленке составляет менее чем 0,2.
1
2
2
x
1
17. Слой пленки по п.15, в котором слой пленки дополнительно характеризуется присутствием по меньшей мере одного соединения формулы R(OCHCH)OH к полиолефину до формирования пленки, в которой R представляет собой алкил с 20 до 60 атомов углерода с прямой или разветвленной цепью и х равен 2 до 100, в количестве, эффективном для предоставления применения менее чем 3000 частей на миллион антиблокирующего агента на основе кремния.